(57)【要約】【課題】光輝性とともに抗菌性や電磁波遮蔽性をも兼ね備え、しかも抗菌性を長期間持続することができる抗菌性グリッター、及びそれを使用して得る抗菌性樹脂成形品を提供するものである。【解決手段】本発明は、両外側に耐熱性樹脂層が形成され、かつ少なくとも内側に銀又は銅薄膜層が１層以上形成された積層体の砕片であるグリッターにおいて、銀又は銅薄膜層の合計厚さが４０〜５０００ｎｍであること、及び耐熱性樹脂層の厚さが０．４〜１００μｍであることを特徴とする抗菌性グリッター、及び該抗菌性グリッターが混入されていることを特徴とする抗菌性樹脂成形品である。【選択図】なし【特許請求の範囲】
【請求項１】
両外側に耐熱性樹脂層が形成され、かつ少なくとも内側に銀又は銅薄膜層が１層以上形成された積層体の砕片であるグリッターにおいて、銀又は銅薄膜層の合計厚さが４０〜５０００ｎｍであること、及び耐熱性樹脂層の厚さが０．４〜１００μｍであることを特徴とする抗菌性グリッター。
【請求項２】
樹脂に請求項１記載の抗菌性グリッターが混入されていることを特徴とする抗菌性樹脂成形品。
【発明の詳細な説明】
【技術分野】
【０００１】
本発明は、抗菌性樹脂成形品及びそれに使用する抗菌性グリッターに関するものである。
詳細には、光輝性とともに抗菌性や電磁波遮蔽性をも兼ね備え、しかも抗菌性を長期間持続することができる抗菌性グリッター、及び該グリッターを使用して得られる多数の点状や線状等の細かい光輝性、抗菌性、及び電磁波遮蔽性を有する樹脂成形品に関し、フイルムやシート、洗面器、バケツ、ゴミ箱、椅子、弁当箱、コップ等の家庭用品、パソコンやテレビ等の電化製品の筐体、携帯電話の筐体、コンパクトケース等の化粧品用容器、便器の便座等のトイレタリー用品、水槽に入れる置物や餌入れ等のペット用品、眼鏡フレーム、玩具等に使用すれば特に有益な、抗菌性樹脂成形品及びそれに使用する抗菌性グリッターに関する。
【背景技術】
【０００２】
一般に多数の点状や線状等の細かい光輝性を有するフィルム、シート、その他の樹脂成形品を製造する際に使用されるグリッターが知られている。
特許文献１には、樹脂成形品製造用樹脂ペレット中に、厚さが２００〜５００００Å（２０〜５０００ｎｍ）の金属薄膜層の片面又は両面に厚さが０．１〜１００μｍの耐熱性樹脂層を備えた積層体の砕片であるグリッターを混入した樹脂成形品製造用光輝性樹脂ペレットが記載されている。
そして、上記グリッターの金属薄膜層は、Ａｌ（アルミニウム）、Ａｇ（銀）、Ａｕ（金）、Ｃｕ（銅）、Ｎｉ（ニッケル）Ｚｎ（亜鉛）等の各種金属、合金等が使用できる旨の記載もある。
【特許文献１】特開２０００−２３９３９４号公報
【発明の開示】
【発明が解決しようとする課題】
【０００３】
しかし、上記従来のグリッター及び該グリッターを使用して得る樹脂成形品には、以下に示す欠点があった。
（１）金属薄膜層として、Ａｇ（銀）、又はＣｕ（銅）以外の各種金属を使用した場合には、グリッターは光輝性は有するものの、抗菌性を有するものではなく、従って、該グリッターを使用して得る樹脂成形品も抗菌性を有するものとはならなかった。
（２）金属薄膜層にＡｇ（銀）、又はＣｕ（銅）を使用したとしても、該薄膜層の厚さが４０ｎｍより薄い場合や樹脂成形品中のグリッターの含有量が０．５重量％未満の場合には、グリッター及びそれを使用して製造した樹脂成形品ともに、光輝性は有するものの、抗菌性をほとんど有しなかった。
（３）金属薄膜層にＡｇ（銀）、又はＣｕ（銅）を使用して、該薄膜層の厚さを４０ｎｍ以上で、樹脂ペレット中のグリッターの含有量を０．５重量％以上としたときであっても、耐熱性樹脂層が片面にしか形成されていない場合や耐熱性樹脂層が両面に形成されていても耐熱性樹脂層の厚さが０．４μｍより薄い場合には、耐熱性が不充分なため、Ａｇ（銀）、又はＣｕ（銅）薄膜層にクラックが発生して光輝性が低下したり、あるいはＡｇ（銀）、又はＣｕ（銅）薄膜層と耐熱性樹脂層との間で剥離してしまい、Ａｇ（銀）、又はＣｕ（銅）が容易に腐食したり、溶出したりして抗菌性を長期間持続することができなかった。
【０００４】
本発明は、上記全ての欠点を除去したものであり、光輝性とともに抗菌性や電磁波遮蔽性をも兼ね備え、しかも抗菌性を長期間持続することができる抗菌性グリッター、及びそれを使用して得る抗菌性樹脂成形品を提供するものである。
【課題を解決するための手段】
【０００５】
［１］本発明は、両外側に耐熱性樹脂層が形成され、かつ少なくとも内側に銀又は銅薄膜層が１層以上形成された積層体の砕片であるグリッターにおいて、銀又は銅薄膜層の合計厚さが４０〜５０００ｎｍであること、及び耐熱性樹脂層の厚さが０．４〜１００μｍであることを特徴とする抗菌性グリッターである。
［２］本発明は、樹脂に上記［１］記載の抗菌性グリッターが混入されていることを特徴とする抗菌性樹脂成形品である。
【発明の効果】
【０００６】
本発明の抗菌性グリッターは、両外側に厚さが０．４〜１００μｍの耐熱性樹脂層が形成され、少なくとも内側に銀又は銅薄膜層が１層以上形成され、かつ銀又は銅薄膜層の合計厚さ（銀又は銅薄膜層が１層である場合には、１層の厚さ）が４０〜５０００ｎｍである積層体の砕片であるので、光輝性とともに抗菌性や電磁波遮蔽性をも兼ね備え、しかも抗菌性を長期間持続することができるものである。
従って、本発明の抗菌性グリッターを使用して得る抗菌性樹脂成形品も、光輝性とともに抗菌性や電磁波遮蔽性をも兼ね備え、しかも抗菌性を長期間持続することができ、上記抗菌性グリッターの有する効果と同様の効果を有するものとなる。
【０００７】
本発明の抗菌性樹脂成形品は、混入されている本発明の抗菌性グリッターが銀又は銅薄膜層と耐熱性樹脂層を備えた積層体の砕片であり、比重が軽いので、該抗菌性樹脂成形品の製造時に抗菌性グリッターを樹脂中に分散させる際に、容器の底に溜ることもなく、攪拌しても均一な分散が容易で、塊が発生することもなく、得られた抗菌性樹脂成形品も抗菌性グリッターが均一に分散している。
また、樹脂成形品を製造する際に原料として使用する樹脂成形品製造用樹脂ペレットに、本発明の抗菌性グリッターをあらかじめ混入して、抗菌性の樹脂成形品製造用樹脂ペレットを製造する場合にも、上記抗菌性樹脂成形品の製造時の効果と同様の効果を有する。
従って、抗菌性の樹脂成形品製造用樹脂ペレットを使用して抗菌性樹脂成形品を製造する際にも、溶融、攪拌する際に抗菌性グリッターが速やかに、かつ均一に分散するので、できあがった抗菌性樹脂成形品も抗菌性グリッターが均一に分散しており、従って光輝性も均一でばらつきのない外観が得られるとともに、抗菌性も均一でばらつきのないものとなる。
【０００８】
さらに、本発明の抗菌性グリッターは、積層体の両外側に銀又は銅薄膜層のいわば支持体としての耐熱性樹脂層が形成されているので、抗菌性グリッターが細く短い糸状である場合であっても、抗菌性樹脂成形品製造時の溶融、攪拌、混合工程で抗菌性グリッターの形状が損なわれたり、その為に光輝性が損なわれたりすることがない。
【発明を実施するための最良の形態】
【０００９】
本発明の抗菌性グリッターは、両外側に厚さが０．４〜１００μｍの耐熱性樹脂層が形成され、少なくとも内側に銀又は銅薄膜層が１層以上形成され、かつ銀又は銅薄膜層の合計厚さが４０〜５０００ｎｍである積層体の砕片であり、光輝性はもちろん抗菌性や電磁波遮蔽性をも有している。
そして、本発明の抗菌性グリッターは、該グリッターを樹脂に混入することにより得られる本発明の抗菌性樹脂成形品に光輝性とともに抗菌性や電磁波遮蔽性をも付与するものである。
本発明の抗菌性グリッターを樹脂に混入して、本発明の抗菌性樹脂成形品を得る方法としては、樹脂成形品製造用樹脂ペレットと本発明の抗菌性グリッターを混合して、溶融、攪拌、成形して、直接本発明の抗菌性樹脂成形品を製造する方法と、樹脂成形品製造用樹脂ペレットと本発明の抗菌性グリッターを混合して、溶融、攪拌後、押出しカットして、一旦抗菌性を有する樹脂成形品製造用光輝性樹脂ペレットを製造し、さらに、該樹脂成形品製造用光輝性樹脂ペレットをそのまま使用するか、あるいは抗菌性グリッターを混入していない樹脂成形品製造用樹脂ペレットをさらに混合したものを使用して、溶融、攪拌、成形して、本発明の抗菌性樹脂成形品を製造する方法がある。
【００１０】
上記積層体の構成は、両外側に厚さが０．４〜１００μｍの耐熱性樹脂層が形成され、少なくとも内側に銀又は銅薄膜層が１層以上形成され、かつ銀又は銅薄膜層の合計厚さが４０〜５０００ｎｍである積層体であれば特に制限はなく、積層体の内側に樹脂層が１層あるいは２層以上形成されていてもよく、また銀又は銅薄膜層が２層以上形成されていてももちろんよい。
上記積層体の具体的な構成、及び製造方法としては、例えば、離型性を有する長尺のプラスチックフイルムの離型性面上に、コーティング法による耐熱性樹脂層、真空蒸着法等の薄膜生成法による銀又は銅薄膜層、及びコーティング法による耐熱性樹脂層を順次形成したものをプラスチックフイルムから一体として剥離して形成する方法により得られる耐熱性樹脂層／銀又は銅薄膜層／耐熱性樹脂層からなる積層体等が例示できる。
さらに、耐熱性樹脂層として離型性を有しない長尺のプラスチックフイルムを使用し、該フイルム上に、真空蒸着法等の薄膜生成法による銀又は銅薄膜層を形成したものを２枚準備し、プラスチックフイルム側を外側にして接着剤による接着層で貼り合わせて形成する方法により得られる耐熱性樹脂層／銀又は銅薄膜層／接着層／銀又は銅薄膜層／耐熱性樹脂層からなる積層体、同様にプラスチックフイルム上に銀又は銅薄膜層を形成したものの銀又は銅薄膜層面に接着層を介してプラスチックフイルムを貼り合わせて得られる耐熱性樹脂層／銀又は銅薄膜層／接着層／耐熱性樹脂層からなる積層体、プラスチックフイルムの片面又は両面にコーティング法による樹脂層、真空蒸着法等の薄膜生成法による銀又は銅薄膜層、コーティング法による耐熱性樹脂層をそれぞれ順次形成した積層体、プラスチックフイルムの片面に、真空蒸着法等の薄膜生成法による銀又は銅薄膜層、コーティング法による耐熱性樹脂層を順次形成した積層体等も例示できる。
そして、上記の形成方法により得られた積層体をカット、破砕あるいは打抜きする方法等により積層体を砕片とすることで、本発明の抗菌性グリッターとすることができる。
【００１１】
銀又は銅薄膜層は、両外側に後で述べる耐熱性樹脂層が形成された積層体の内側に１層以上形成され、該積層体を砕片したグリッターに光輝性はもちろん抗菌性や電磁波遮蔽性をも付与するものである。
そして、樹脂に該グリッターを混入した本発明の抗菌性樹脂成形品にも光輝性はもちろん抗菌性や電磁波遮蔽性をも付与するものである。
上記の通り、本発明の抗菌性グリッターは、耐熱性や形状安定性を向上させるため、銀又は銅薄膜層の両外側には耐熱性樹脂層が形成されているので、銀又は銅薄膜層が露出している部分は、グリッターの断面部分のみとなっている。
このため、銀又は銅薄膜層の腐食が生じ難く、またグリッターの断面から銀又は銅が徐々にしか溶出しないため抗菌性が長期間持続するのである。
【００１２】
銀又は銅薄膜層は、真空蒸着法、スパッタリング法、イオンプレーティング法等の従来公知の薄膜生成法により形成することができる。
そして、積層体に形成される銀又は銅薄膜層の合計厚さ（銀又は銅薄膜層が１層である場合には、１層の厚さ）は、４０〜５０００ｎｍ、好ましくは１００〜１０００ｎｍ程度設けるのが適当である。
銀又は銅薄膜層の厚さが４０ｎｍより薄いと、抗菌性が不充分となりやすい。
また、５０００ｎｍより厚いと、グリッター製造時のカット、破砕あるいは打抜きがスムースにでき難くなるので好ましくない。
【００１３】
積層体の両外側に形成されている耐熱性樹脂層は、積層体の内側に形成されている銀又は銅薄膜層を、樹脂ペレットや樹脂成形品の製造時における溶融工程の熱から保護したり、銀又は銅薄膜層の腐食を防いで、銀又は銅薄膜層の光輝性、抗菌性、及び電磁波遮蔽性の低下を防止するものである。
【００１４】
耐熱性樹脂層には、例えば、ポリエチレンテレフタレート等のポリエステル系樹脂、アクリル系樹脂、エポキシ系樹脂、メラミン系樹脂、ポリイミド系樹脂、ポリアミドイミド系樹脂等の熱硬化性樹脂が好ましく使用できる。
これらの熱硬化性樹脂は、単体のものであってもよくあるいはそれらの混合のものであってもよい。
耐熱性樹脂層の形成方法は、上記樹脂をリバースコート法、ダイコート法、グラビアコート法等の従来公知のコーティング法で形成してもよく、また上記樹脂をフイルム状にしたプラスチックフイルムをそのまま耐熱性樹脂層として使用してもよい。
【００１５】
耐熱性樹脂層には、染料や顔料等の着色剤を混入してもよく、そうすることで様々な色彩の光輝性を現出させることができる。
例えば、両面の耐熱性樹脂層に同色の染料や顔料等の着色剤を混入した場合には、両面同色の光輝性を現出でき、また、両面の耐熱性樹脂層にそれぞれ異色の染料や顔料等の着色剤を入れた場合には、両面異色の光輝性を現出でき、さらに、片面の耐熱性樹脂層にのみ染料や顔料等の着色剤を入れた場合には、片面が着色した光輝性、他の片面は金属そのものの光輝性を現出することができる。
また、耐熱性樹脂層とは別に、樹脂層に染料や顔料等の着色剤を混入した着色層を積層体の内側に形成することにより、上記と同様の効果を得ることもできる。
【００１６】
耐熱性樹脂層の厚さは、０．４〜１００μｍが好ましい。
耐熱性樹脂層の厚さが０．４μｍより薄いと、耐熱性が不充分なため、銀又は銅薄膜層にクラックが発生して光輝性が低下したり、あるいは銀又は銅薄膜層と耐熱性樹脂層との間で剥離してしまい、銀又は銅薄膜層が容易に腐食したり、溶出したりして抗菌性を長期間持続することができない。
耐熱性樹脂層の厚さが１００μｍより厚いと、積層体の金属光沢が不充分になり易く、さらに、積層体のカット、破砕あるいは打抜きがスムースにでき難くなる。
【００１７】
以上の通り、本発明の抗菌性グリッターは、両外側に耐熱性樹脂層が形成され、かつ少なくとも内側に銀又は銅薄膜層が１層以上形成された積層体の砕片とするとともに、銀又は銅薄膜層の合計厚さを４０〜５０００ｎｍ、耐熱性樹脂層の厚さを０．４〜１００μｍとすることで、はじめて、光輝性、抗菌性、及び電磁波遮蔽性を兼ね備えたものとなるばかりでなく、銀又は銅薄膜層の腐食が生じ難く、またグリッターの断面から銀又は銅が徐々にしか溶出しないため、抗菌性を長期間持続することができるものとなるのである。
【００１８】
本発明の抗菌性グリッターは、両外側に耐熱性樹脂層が形成され、かつ少なくとも内側に銀又は銅薄膜層が１層以上形成された構成の積層体からなるので、抗菌性樹脂成形品及び樹脂成形品製造用光輝性樹脂ペレット製造時の溶融、攪拌、混合工程でグリッターの形状が損なわれたり、その為に光輝性が損なわれたりすることがない。
さらに、上記樹脂成形品製造用光輝性樹脂ペレットを原材料として抗菌性樹脂成形品を製造する際にも、溶融、攪拌、混合工程で上記と同様の効果が得られる。
【００１９】
積層体からグリッターを得る方法としては、例えば、積層体を０．０５ｍｍ〜５ｍｍ幅にスリットして糸状にしてこれを適宜の長さ例えば０．０５ｍｍ〜２００ｍｍにカットする方法、ハンマーミル、ボールミル、ニーダー等を用いる破砕方法、トムソン刃による打抜き方法等を採用することができる。
【００２０】
本発明の抗菌性グリッターは、上記のように抗菌性樹脂成形品の原料としての使用にのみ限られるものではなく、例えば水の浄化を目的に、該グリッターを水に分散して使用するなど、本発明の抗菌性グリッターだけで使用しても、もちろん構わない。
【００２１】
本発明の抗菌性樹脂成形品は、本発明の抗菌性グリッターを樹脂に混入することにより得られる。
そして、得られた本発明の抗菌性樹脂成形品は、光輝性とともに抗菌性や電磁波遮蔽性をも有し、しかも抗菌性を長期間持続することができるものとなる。
前記した通り、本発明の抗菌性樹脂成形品を得る方法としては、樹脂成形品製造用樹脂ペレットと本発明の抗菌性グリッターを混合して、溶融、攪拌、成形して、直接本発明の抗菌性樹脂成形品を製造する方法と、樹脂成形品製造用樹脂ペレットと本発明の抗菌性グリッターを混合して、溶融、攪拌後、押出しカットして、一旦抗菌性を有する樹脂成形品製造用光輝性樹脂ペレットを製造し、さらに、該樹脂成形品製造用光輝性樹脂ペレットをそのまま使用するか、あるいは抗菌性グリッターを混入していない樹脂成形品製造用樹脂ペレット（マスターペレット）をさらに混合したものを使用して、溶融、攪拌、成形して、本発明の抗菌性樹脂成形品を製造する方法がある。
【００２２】
樹脂成形品製造用光輝性樹脂ペレットの原料になる樹脂とグリッターを溶融、攪拌、混合するには公知の方法を採用することができ、例えば、バンバリーミキサー、ゴムロール機、ニーダー、一軸もしくは二軸押出機等を用いて、溶融、攪拌、混合することができる。
【００２３】
さらに、溶融した状態のものから樹脂成形品製造用光輝性樹脂ペレットを得るには公知の方法を採用することができ、例えば、溶融した状態でノズルから押出して排出し、ストランド状にしたものをストランドカッターによりカットしてペレット化する方法、溶融した状態でノズルから押出して排出したものをホットカッターによりカットしてペレット化する方法、シート状に押出して排出したものをシートカッターによりカットしてペレット化する方法等が挙げられる。
あるいは溶融した状態のものを固化させてからカッターでカットしてもよい。
【００２４】
抗菌性樹脂成形品中の抗菌性グリッター混入量は、グリッターの種類や大きさ、形状によって変わるので特に制限はなく、それらに応じて適宜選択すればよい。
しかし、グリッターの混入量が少なすぎると所望の光輝性、抗菌性、及び電磁波遮蔽性が充分に得られないことがあり、一方グリッターの混入量が多すぎると、樹脂成形品の強度が充分に保たれない為に、グリッターの形状が変化したり、グリッターが均一に分散されなかったりするので、結果的に所望の光輝性、抗菌性、及び電磁波遮蔽性を有する樹脂成形品を得られないという問題が生じる場合がある。
従って、上記の点を考慮すると抗菌性グリッターの混入量は、樹脂成形品中０．５〜８０重量％が好ましく、より好ましくは１〜６０重量％であれば万全である。
【実施例】
【００２５】
［実施例１］
耐熱性樹脂層として厚さ９μｍの透明なポリエチレンテレフタレートフイルムを使用し、該フイルムの片面に、真空蒸着法による厚さ４５ｎｍの銀薄膜層、ポリエステル樹脂９０重量％とメラミン樹脂１０重量％からなる厚さ０．６μｍのトップコート層（耐熱性樹脂層）を順次形成した積層体を得た。
次に上記積層体を幅約０．１５ｍｍの糸状にスリットし、さらにこの糸状にスリットしたものを長さ約０．１５ｍｍにカットして、本発明の抗菌性グリッターを得た。
【００２６】
［実施例２］
耐熱性樹脂層として厚さ９μｍの透明なポリエチレンテレフタレートフイルムを使用し、該フイルムの片面に、ポリエステル樹脂９０重量％とメラミン樹脂１０重量％からなる厚さ０．８μｍのアンカーコート層、真空蒸着法による厚さ６０ｎｍの銀薄膜層、ポリエステル樹脂９０重量％とメラミン樹脂１０重量％である樹脂に酸化チタン粉末を混入した厚さ１．０μｍの白色トップコート層を順次形成したものを２枚準備し、該２枚をいずれもトップコート層を内側として厚さ１．５μｍのポリエステル樹脂接着層で貼り合せて積層体を得た。
次に上記積層体を幅約０．２ｍｍの糸状にスリットし、さらにこの糸状にスリットしたものを長さ約０．３ｍｍにカットして、本発明の抗菌性グリッターを得た。
【００２７】
［実施例３］
厚さ９μｍの透明なポリエチレンテレフタレートフイルムを使用し、該フイルムの両面に、ポリエステル樹脂９０重量％とメラミン樹脂１０重量％からなる厚さ０．８μｍのアンカーコート層、真空蒸着法による厚さ６０ｎｍの銀薄膜層、ポリエステル樹脂９０重量％とメラミン樹脂１０重量％からなる厚さ１μｍのトップコート層（耐熱性樹脂層）をそれぞれ順次形成した積層体を得た。
次に上記積層体を幅約０．２ｍｍの糸状にスリットし、さらにこの糸状にスリットしたものを長さ約０．３ｍｍにカットして、本発明の抗菌性グリッターを得た。
【００２８】
［実施例４］
実施例１の抗菌性グリッターを、２００℃以上に溶融したＰＰ（ポリプロピレン）樹脂中に、ＰＰ樹脂９９重量％に対して１重量％添加し、一軸押出機にて約３０分間スクリュー圧をかけて、ＰＰ樹脂中に該グリッターを均一に分散させた後、樹脂を押出して本発明の抗菌性樹脂成形品である洗面器を１０個製造した。
得られた洗面器は、何れも均一な光輝性のある外観を呈しており、ロット間のばらつきもなかった。
【００２９】
［実施例５］
実施例１の抗菌性グリッターに替えて、実施例２の抗菌性グリッターを使用したこと以外は実施例４と同様にして、本発明の抗菌性樹脂成形品である洗面器を１０個製造した。
得られた洗面器は、何れも均一な光輝性のある外観を呈しており、ロット間のばらつきもなかった。
【００３０】
［実施例６］
実施例３の抗菌性グリッターを、２００℃以上に溶融したＰＰ樹脂中に、ＰＰ樹脂７０重量％に対して３０重量％添加し、一軸押出機にて約３０分間スクリュー圧をかけて、ＰＰ樹脂中に該グリッターを均一に分散させた後、押出して排出しホットカッターでカットし、直径２ｍｍ、長さ５ｍｍの抗菌性を有する樹脂成形品製造用光輝性樹脂ペレットを得た。
得られた該樹脂ペレットは、各々の樹脂ペレット中にグリッターが均一に分散され、ペレット全体が多数の細かい美麗な光輝性を呈しており、また強度も充分であった。
次に上記樹脂成形品製造用光輝性樹脂ペレット５０部とグリッターを混入していないマスターペレット５０部をホッパーに投入し、約２０分間押出機で溶融、攪拌した後、樹脂を押出して本発明の抗菌性樹脂成形品である洗面器を１０個製造した。
得られた洗面器は、何れも均一な光輝性のある外観を呈しており、ロット間のばらつきもなかった。
【比較例】
【００３１】
［比較例１］
銀薄膜層の厚さを３０ｎｍとしたこと以外は実施例１と同様にしてグリッターを得た。
【００３２】
［比較例２］
実施例１の銀薄膜層に替えて、厚さ４５ｎｍのアルミニウム薄膜層を形成したこと以外は実施例１と同様にしてグリッターを得た。
【００３３】
［比較例３］
実施例１の抗菌性グリッターに替えて、比較例１のグリッターを使用したこと以外は、実施例４と同様にして洗面器を１０個製造した。
得られた洗面器は、何れも均一な光輝性のある外観を呈しており、ロット間のばらつきもなかった。
【００３４】
［比較例４］
実施例１の抗菌性グリッターに替えて、比較例２のグリッターを使用したこと以外は、実施例４と同様にして洗面器を１０個製造した。
得られた洗面器は、何れも均一な光輝性のある外観を呈しており、ロット間のばらつきもなかった。
【００３５】
［比較例５］
グリッターを添加しなかったこと以外は実施例４と同様にして洗面器を１個製造した。
得られた洗面器は、当然のことながら光輝性を有していなかった。
【００３６】
実施例１〜３の本発明の抗菌性グリッター、比較例１、２のグリッター、実施例４〜６の本発明の抗菌性樹脂成形品である洗面器、及び比較例３〜５の洗面器について、以下の抗菌性試験を行ない性能を比較した。
【００３７】
［抗菌性試験（グリッター）］
（評価試料）実施例１〜３の本発明の抗菌性グリッター、比較例１、２のグリッターをそれぞれ０．４グラム準備して試料とした。
（評価方法）ＳＥＫ菌数測定法：試料をオートクレープで滅菌後、約１０５ＣＦＵ／ｍｌになる様に１／２０ニュートリエント培地で調整した肺炎桿菌液０．２ｍｌをそれぞれの試料に接種し、３７℃で１８時間後の生残菌数をそれぞれ測定した。
また、試料に接種しない肺炎桿菌液そのもの（ブランク）についても、３７℃で１８時間保存後の生残菌数を測定した。
（評価結果）合計厚さが１２０ｎｍ（６０ｎｍ×２）の銀薄膜層が形成されている実施例２、３のグリッターは、生残菌数が培養前の菌数の１／１０００程度に、厚さが４５ｎｍの銀薄膜層が形成されている実施例１のグリッターは、生残菌数が培養前の菌数の１／５００程度にそれぞれ減少しており、優れた抗菌性を有していた。
これに対し、厚さが３０ｎｍの銀薄膜層が形成されている比較例１のグリッターは、生残菌数が培養前の菌数の１／５程度にしか減少せず抗菌性に劣っており、また、アルミニウム薄膜層が形成されている比較例２のグリッターについては、生残菌数がブランクと同様、培養前の菌数の千倍に増加し、抗菌性を全く有していなかった。
【００３８】
［抗菌性試験（洗面器）］
（評価試料）実施例４〜６の本発明の抗菌性樹脂成形品である洗面器、及び比較例３〜５の洗面器をそれぞれ１個準備して試料とした。
（評価方法）ＳＥＫ菌数測定法：試料をオートクレープで滅菌後、約１０５ＣＦＵ／ｍｌになる様に１／２０ニュートリエント培地で調整した肺炎桿菌液０．２ｍｌをそれぞれの試料に接種し、３７℃で１８時間、及び１５０時間保存後の生残菌数をそれぞれ測定した。
（評価結果）合計厚さが１２０ｎｍ（６０ｎｍ×２）の銀薄膜層が形成されているグリッターが混入されている実施例５、６の本発明の抗菌性樹脂成形品である洗面器、及び厚さが４５ｎｍの銀薄膜層が形成されている実施例４の本発明の抗菌性樹脂成形品である洗面器は、１８時間後に生残菌数が培養前の菌数の１／１０程度に、１５０時間後には１／５０程度にそれぞれ減少しており、優れた抗菌性を有していた。
これに対し、合計厚さが３０ｎｍの銀薄膜層が形成されているグリッターが混入されている比較例３の洗面器は、１８時間後に生残菌数が培養前の菌数の２／３程度にしか減少せず、また１５０時間後の生残菌数も１８時間後の生残菌数と同程度（培養前の菌数の２／３程度）であり変化なく、抗菌性が不充分であった。
さらに、アルミニウム薄膜層が形成されているグリッターが混入されている比較例４の洗面器については、グリッターが混入されていない比較例５の洗面器と同様、生残菌数が、１８時間後に培養前の菌数の千倍、１５０時間には培養前の菌数の１０万倍に増加し、抗菌性を全く有していなかった。